КЕРАМИЧЕСКИЙ ПИГМЕНТ
CERAMIC PIGMENT

Изобретение относится к области производства подглазурных пигментов, которые могут быть использованы для декорирования и маркировки изделий из керамики.
2
2
2
5
2
Известен пигмент, содержащий, мас.%: ZrO 59,9-68,3; SiO 9,3-11,0; VO 5,8-7,8; SnO 16,6-21,3 [1].
Задачей изобретения является снижение температуры обжига пигмента.
2
2
2
5
2
2
2
2
2
5
2
2
Технический результат достигается тем, что керамический пигмент, содержащий ZrО, SiО, VO, SnO, дополнительно включает MgO и КO, при следующем соотношении компонентов, мас.%: ZrО40,0-44,0; SiО20,0-24,0; VО 5,0-7,0; SnO 4,0-8,0; MgO 18,0-22,0; KO 3,0-5,0.
В таблице приведены составы пигмента.
Состав
Компоненты, мас.%:
Температура
ZrO<sub>2</sub>
SiO<sub>2</sub>
V<sub>2</sub>O<sub>5</sub>
PbO
MgO
K<sub>2</sub>O
обжига, °C
1
40,0
24,0
5,0
8,0
18,0
5,0
1100
2
42,0
22,0
6,0
6,0
20,0
4,0
1100
3
44,0
20,0
7,0
4,0
22,0
3,0
1100
Компоненты дозируют в требуемых количествах, смешивают и размалывают мокрым способом, массу сушат при 80-120°С до влажности 0,5-1,5%, обжигают в окислительной среде, охлаждают и размалывают до остатка не более 0,3% на сите №0056. Керамический пигмент дает желто-зеленую окраску.
Источник информации
1. SU 1698199, 1991.